(57)【要約】【課題】表面上に応力を生じさせるための機器および当該機器で表面を試験する方法が提供される。【解決手段】本発明の機器は、１以上のサービスアセンブリと、１以上のクリーニングアセンブリと：を含み（ａ）上記サービスアセンブリは、汚れを表面に適用するための１以上の手段か、表面をスカッフィングするための１以上の手段か、試験物質を上記表面にわたって引きずるための１以上の手段か、またはこれらの組み合わせを含み、および（ｂ）上記クリーニングアセンブリは、１以上のスクラバーか、１以上の磨き仕上げ器か、またはこれらの組み合わせを含む。当該機器で表面を試験する方法も提供される。【選択図】なし【特許請求の範囲】
【請求項１】
滑らかな表面上に負荷を生じさせるための機器であって、前記機器は１以上のサービスアセンブリ、１以上のクリーニングアセンブリおよび１以上の測定アセンブリを含み、
（ａ）前記サービスアセンブリは、汚れを前記表面に適用するための１以上の手段、前記表面をスカッフィングするための１以上の手段、前記表面にわたって試験物質を引きずるための１以上の手段、またはこれらの組み合わせを含み；
（ｂ）前記クリーニングアセンブリは、１以上の磨き仕上げ器および１以上のスクラバーを含み、前記磨き仕上げ器は、回転繊維状パッドを含み、前記機器は、前記表面が前記回転繊維状パッドと接触している間に前記表面を動かし；および
（ｃ）前記測定アセンブリが光沢を測定するための装置を含む：
表面上に負荷を生じさせるための機器。
【請求項２】
前記サービスアセンブリが、前記表面に汚れを適用するための１以上の手段、および前記表面をスカッフィングするための１以上の手段を含む、請求項１記載の機器。
【請求項３】
前記汚れを適用するための手段が、前記表面に水も接触している間に前記表面に汚れを適用する、請求項２記載の機器。
【請求項４】
前記表面が床張り材であり、該床張り材が、ビニル、リノリウム及び他の弾性物質から選択される、請求項１記載の機器。
【請求項５】
前記表面が、コーティングを備えた床張り材である請求項１記載の機器。
【請求項６】
前記表面の前記サービスアセンブリへの暴露、および前記表面の前記クリーニングアセンブリへの暴露を独立して制御するための手段をさらに含む、請求項１記載の機器。
【請求項７】
請求項１記載の機器で滑らかな表面を試験する方法であって、
（ｉ）１回以上、前記サービスアセンブリを使用して、汚れを前記表面に適用するか、前記表面をスカッフィングするか、もしくは前記表面にわたって試験物質を引きずるか、またはこれらの組み合わせである工程；および
（ｉｉ）１回以上、前記クリーニングアセンブリを使用して、前記表面が前記回転繊維状パッドと接触している間に前記表面を動かしながら前記表面を磨き仕上げする工程：および
（ｉｉｉ）前記工程（ｉ）および（ｉｉ）の前に前記表面の光沢を測定する工程並びに前記工程（ｉ）および（ｉｉ）の後に前記表面の光沢を測定する工程；
を含む方法。
【請求項８】
（ｉ）１回以上、前記サービスアセンブリを使用して、汚れを前記表面に適用し、かつ前記表面をスカッフィングする工程；および
（ｉｉ）１回以上、前記クリーニングアセンブリを使用して、前記表面をスクラビングし、かつ前記表面を磨き仕上げする工程：を含む請求項７記載の方法。
【請求項９】
滑らかな表面上に負荷を生じさせるための機器であって、前記機器は１以上のサービスアセンブリ、１以上のクリーニングアセンブリおよび１以上の測定アセンブリを含み、
（ａ）前記サービスアセンブリは、汚れを前記表面に適用するための１以上の手段および前記表面に対して、もしくは前記表面にわたって、もしくはこれらの組み合わせで前記汚れを押しつける１以上の機械装置を含み；
（ｂ）前記クリーニングアセンブリは、１以上の磨き仕上げ器を含み、前記磨き仕上げ器は、回転繊維状パッドを含み、前記機器は、前記表面が前記回転繊維状パッドと接触している間に前記表面を動かし；および
（ｃ）前記測定アセンブリが光沢を測定するための装置を含む：
表面上に負荷を生じさせるための機器。
【請求項１０】
前記表面が、コーティングを備えた床張り材である、請求項９記載の機器。
【請求項１１】
請求項９記載の機器で滑らかな表面を試験する方法であって、
（ｉ）１回以上、前記サービスアセンブリを使用して、汚れを前記表面に適用し、かつ前記表面に対してもしくは前記表面にわたって、もしくはこれらの組み合わせで前記汚れを押しつける工程；
（ｉｉ）１回以上、前記クリーニングアセンブリを使用して、前記表面が前記回転繊維状パッドと接触している間に前記表面を動かしながら前記表面を磨き仕上げする工程；
（ｉｉｉ）前記工程（ｉ）および（ｉｉ）の前に前記表面の光沢を測定する工程並びに前記工程（ｉ）および（ｉｉ）の後に前記表面の光沢を測定する工程；並びに、
（ｉｖ）前記工程（ｉ）、（ｉｉ）および（ｉｉｉ）を繰り返す工程
を含む方法。
【発明の詳細な説明】
【技術分野】
【０００１】
表面が負荷にさらされるときには、その表面の品質は落ちることが多い。表面の耐久性は、負荷にさらされたときにそのような品質の低下に抵抗する能力である。表面の品質は、たとえばその外観、強さ、一体性、他の特性（単数または複数）、またはこれらの組み合わせであってもよい。表面にかかる負荷は、たとえば、機械的力、化学物質、放射線、腐食、摩耗、負荷の他の形態（単数または複数）またはこれらの組み合わせから発生してもよい。
【背景技術】
【０００２】
状況によっては、物品を使用するときには、その表面の少なくとも１つが、通常使用の状態中に負荷にさらされ、その表面の品質は比較的ゆっくりと減少する。長い時間の間、目的物の表面を実際に通常の使用にさらすことなく、仮に、長い時間の間（すなわち、２週間以上、または３０日以上、または６０日以上）、通常の使用にさらされた場合に、その表面が経験するであろう品質の劣化の程度および種類を予測する方法を見出すことが望まれることが多い。そのような予測を正確に行う１つの方法は、通常の使用の状態によって生じる劣化を模倣する方法で、表面の品質を比較的速く劣化させる負荷の状態に表面をさらすことである。状況によっては、使用は、負荷の様々な原因を含み、たとえば、サービスおよびクリーニングを含む。サービスは、表面がさらされるクリーニング操作以外の様々な状態を含む。
たとえば、米国特許第５，５２２，２５１号（特許文献１）には、回転テーブル上のカーペットまたはカーペットタイルのサンプルが下記のものにさらされる装置が記載されている：カーペットサンプル上でキャスターホイールを回転させる摩耗発生装置、シャンプーヘッド、ドライヤー、真空抽出ヘッドおよびカーペット掃除機。
【先行技術文献】
【特許文献】
【０００３】
【特許文献１】米国特許第５，５２２，２５１号明細書
【発明の概要】
【発明が解決しようとする課題】
【０００４】
サービス型の状態（すなわち、通常のサービス状態を再現するかまたは通常のサービス状態の効果を模倣する状態）およびクリーニング型の状態（すなわち、通常のクリーニング状態を再現するかまたは通常のクリーニング状態の効果を模倣する状態）に、表面を暴露させる機器を提供することが望ましい。場合によっては、１以上の下記の利点を有する機器を提供することがさらに望ましい：すなわち、サービス型の状態への暴露およびクリーニング型の状態への暴露を、互いに独立して制御されうる；機器はコンピュータプログラムで制御することができる；表面のサンプルは線状に動かされる；またはこれらの組み合わせである。
【課題を解決するための手段】
【０００５】
本発明の第１の態様において、表面上に負荷を生じさせるための機器が提供され、上記機器は、１以上のサービスアセンブリおよび１以上のクリーニングアセンブリを含み、
（ａ）上記サービスアセンブリは、汚れを上記表面に適用するための１以上の手段か、または上記表面をスカッフィングするための１以上の手段か、試験物質を上記表面にわたって引きずるための１以上の手段か、またはこれらの組み合わせを含み；および
（ｂ）上記クリーニングアセンブリは、１以上のスクラバーか、１以上の磨き仕上げ器か、またはこれらの組み合わせを含む。
【０００６】
本発明の第２の態様において、本発明の第１の態様の機器で表面を試験する方法が提供され、
（ｉ）１回以上、上記サービスアセンブリを使用して、汚れを上記表面に適用するか、上記表面をスカッフィングするか、または試験物質を上記表面にわたって引きずるか、またはこれらの組み合わせである工程；および
（ｉｉ）１回以上、上記クリーニングアセンブリを使用して、上記表面をスクラビングするか、上記表面を磨き仕上げするか、またはこれらの組み合わせである工程：を含む。
【図面の簡単な説明】
【０００７】
【図１】表面に負荷を生じさせるための機器の１つの実施形態の概略側面図である。
【図２】サービスアセンブリの実施形態の側面図である。
【図３】クリーニングアセンブリの実施形態の側面図であり、任意の測定アセンブリも含む。
【図４】ドラッギングアセンブリの側面図である。
【発明を実施するための形態】
【０００８】
本発明の実施は、表面に負荷を適用することに関与する。表面は、品物の一部または構造物の一部として有用であってもよい。独立して、表面は、屋外設定に、または、屋内設定に、または、これらの組み合わせに、有用であってもよい。屋外設定に有用な表面は、たとえば、外壁、屋根および舗装表面を含む。屋内設定に有用な表面は、たとえば、床、壁および天井を含む。この場所または使用とは独立して、表面は、滑らかであっても、粗くても、テクスチャード加工でも、線維状であっても、または、これらの組み合わせであってもよい。適切な表面のいくつかの例は、床に有用であるもの、たとえば、カーペット、ポリマー物質（たとえば、ビニル等）、リノリウム、他の弾性物質、セラミックス、石、木材、ラミネート、これらのコーティングされたもの、およびこれらの組み合わせである。  
【０００９】
いくつかの実施形態において、本発明の実施に使用される表面は、コーティングである。すなわち、そのような実施形態では、目的物の表面はコーティングであり、コーティングが存在する基体、または、コーティングされた基体になされる使用とは独立している。たとえば、目的のいくつかのコーティングされる基体は、たとえばビニル、リノリウムおよび他の弾性物質を含む床張り材に適切なコーティングされる物質である。いくつかの実施形態において、コーティングは、ポリマー物質、たとえば、ウレタンポリマーまたはアクリルポリマー等を含む。組成とは独立して、適切なコーティングは永続的でも取り外し可能であってもよい。いくつかの適切なコーティングはポリッシュとも称される。たとえば、いくつかの適切なコーティングは、カルボキシル官能基を備えたアクリルポリマーを含み、および１以上の多価金属イオンも含む。いくつかの実施形態では、ワックスを含む化合物が、層としてポリマーコーティングの上部に、またはポリマーコーティングの代わりに適用されてもよい。
【００１０】
いくつかのサービス型の状態は、汚れと目的物の表面との間の接触に関与する。汚れは、目的物の表面に接触する望ましくない任意の物質である。典型的に、汚れは微粒子であり；通常、粒子の９０％以上はサイズが１ｍｍ未満であるが、粒子は、特に汚れが濡れている場合には、より大きな塊に凝集することがある。汚れは、無機物質または有機物質またはその両方の混合物を含んでもよい。汚れは、屋外で発生してもよく、たとえば、土壌としてであり、または、屋内で発生してもよい。
【００１１】
本発明のいくつかの実施形態の実施は、汚れを目的物の表面に接触させることに関与する。いくつかの実施形態において、本発明の実施に使用される汚れ（ここでは「試験汚れ」と呼ばれる）は、実際の使用の状態中に、目的物の表面に接触するであろう汚れ（ここでは「実際の汚れ」と呼ばれる）に類似するように選択される。いくつかの実施形態において、試験汚れは予期される実際の汚れに類似しているかまたは同一である組成を有するように選択される。組成とは独立して、いくつかの実施形態では、試験汚れは、予期される実際の汚れによって生じた効果に類似しているかまたは同一である効果を目的物の表面上に有するように選択される。そのような実施形態のいくつかにおいて、試験汚れによって生じた効果は、実際の使用によって生じた効果に比較して、比較的速く発生するであろう。
【００１２】
試験汚れを使用するいくつかの実施形態において、試験汚れは、カーボンブラック、珪藻土および酸化物の１以上を含む。珪藻土は、使用される場合にはそのままであってもよく、焼成されてもよく、フラックス焼成されてもよく、または、これらの組み合わせであってもよい。いくつかの実施形態において、試験汚れは珪藻土を含み；そのような実施形態のいくつかにおいて、珪藻土は、フラックス焼成された珪藻土を含む。珪藻土を使用する実施形態の中で、珪藻土の量は、たとえば、試験汚れの重量に基づいて、重量で、１０％以上であってもよく、または、２０％以上であってもよく、または、４０％以上であってもよい。独立して、珪藻土を使用する実施形態の中で、珪藻土の量は、たとえば、試験汚れの重量に基づいて、重量で、９０％以下であってもよく、または７５％以下であってもよく、または６０％以下であってもよい。
【００１３】
試験汚れを使用するいくつかの実施形態において、試験汚れは、（存在する場合には）存在するいずれの珪藻土に存在してもよい任意の酸化物とは別個の１以上の酸化物を含んでもよい。適切な酸化物は、使用される場合には、たとえば、２５℃で固体である酸化物を含み、たとえばＩＩＡまたはＩＩＩＢまたはＩＶＢまたはＶＢまたはＶＩＢまたはＶＩＩＢまたはＶＩＩＩまたはＩＢまたはＩＩＢまたはＩＩＩＡまたはＩＶＡ族またはこれらの組み合わせから選択された元素の１以上の酸化物を含む。いくつかの適切な酸化物は、たとえば、ケイ素、鉄、アルミニウム、カルシウム、マグネシウムおよびチタンの１以上の酸化物を含む。酸化物を使用する実施形態の中で、酸化物の量は、たとえば、試験汚れの重量に基づいた全酸化物の合計重量で、１０％以上であってもよく、または、２０％以上であってもよく、または、４０％以上であってもよい。独立して、酸化物を使用する実施形態の中で、酸化物の量は、たとえば試験汚れの重量に基づいた全酸化物の合計重量で、９０％以下であってもよく、または７５％以下であってもよく、または６０％以下であってもよい。
【００１４】
試験汚れを使用するいくつかの実施形態において、汚れは、汚れの一部を目的物の表面に接触させることが望まれるまで容器に保持される。汚れの一部が目的物の表面に接触されるときには、汚れのその部分は、容器から解放され重力によって目的物の表面に落ちてもよく、または、汚れのその部分は、たとえば機械的な装置（たとえば、可動ベルト、可動ホッパー、回転スクリューまたは他の運搬装置等）によって、機械的に目的物の表面に運搬されてもよく、または、流体（たとえば、空気または水または他の流体）の流れによって運搬されてもよい。汚れは、たとえば、これらの方法のいずれの１つかまたはいずれの組み合わせによって、目的物の表面に接触されてもよい。汚れが容器から解放されるいくつかの実施形態において、解放は、汚れを容器から押し出すことによって、または汚れを落とさせる開口を容器に形成することによって、またはこれらの組み合わせによって達成されてもよい。容器に開口が形成されるいくつかの実施形態において、開口はドアを開けることによって形成されてもよく、これは、たとえば、ヒンジドアまたはスライディングドアまたはスフィンクタ（ｓｐｈｉｎｃｔｅｒ）または別の型のドアまたはこれらの組み合わせであってもよい。そのような実施形態のいくつかにおいて、開口は、容器の側部にあってもよく、または、容器の底部にあってもよく、容器の底部全体がヒンジドアによって覆われた開口である実施形態も含む。
【００１５】
ドアを開いて試験汚れを容器から解放するいくつかの実施形態において、ドアは、手で、または、機械的装置によって、操作されてもよい。いくつかの実施形態において、そのようなドアが使用され、コンピュータによって制御される機械的装置によって操作される。
【００１６】
試験汚れが容器に保たれる実施形態のいくつかにおいて、容器内部に撹拌装置が使用されてもよい。撹拌装置は、たとえば振動装置または回転装置等の、任意の可動装置である。撹拌装置の動きは、場合によっては、汚れを自由流動性に保ちうる。撹拌装置の動きは、たとえば、手で、モータで、または、これらの組み合わせ等によるなど、任意の動力源によって動力供給されうる。
【００１７】
試験汚れを使用するいくつかの実施形態において、汚れが目的物の表面に接触している間に機械的力が適用され、汚れを目的物の表面により近くに接触させるか、汚れを目的物の表面に沿って引きずるか、またはこれらの組み合わせがなされる。機械的力は、手でまたは機械によって、目的物の表面に接触する任意の種類の物質（たとえば、ゴム、織物、金属、木材、プラスチック、または、これらの組み合わせが挙げられる）を使用して適用されてもよい。力は、いずれの種類の道具を使用して適用されてもよく、たとえば、１以上のローラー、１以上のスキージ、１以上のバー、１以上のロッド、またはこれらの組み合わせが挙げられる。
【００１８】
試験汚れは、いずれの方法によって目的物の表面に接触されてもよく、たとえば、落下、吹込、噴霧、塗布、スローイング、またはこれらの組み合わせを含む。いくつかの実施形態において、汚れは目的物の表面の上方で容器に保持され、汚れは容器の開口を通って目的物の表面に落ちることができる。たとえば、容器の底部は開口を有してもよく、開口はフラップによって覆われてもよく、フラップは、開口から離れるようにフラップが動くまで容器内に汚れを保持する。そのような実施形態において、フラップは、手動でまたは機械的に操作されてもよく、自動的またはコンピュータ制御下を含む。フラップが動いて汚れを落とすのを可能にするときには、これは、一定時間の間、開口から離れて動き、次いで開口を覆うように戻ってもよく、または、開口から離れるように動き、次いで比較的速く２回以上置きかえられてもよい。
【００１９】
試験汚れが目的物の表面に接触される実施形態の中で、汚れは、追加の水（すなわち、汚れ自体の含水量以外の水）が存在せずに目的物の表面に接触してもよい。いくつかの実施形態において、水は、試験汚れと同時に目的物の表面に接触して存在する。水が存在する場合には、汚れが目的物の表面に接触される前に、汚れが目的物の表面に接触されるのと同時に、汚れが目的物の表面に接触された後に、または、これらの組み合わせで、水が目的物の表面に適用されてもよい。水が存在する実施形態の中で、たとえば、噴霧、注入、霧化、落下、他の手段、または、これらのいずれの組み合わせを含むいずれの手段によって、水が適用されてもよい。
【００２０】
試験汚れを使用するいくつかの実施形態の中で、汚れは、機械的力を適用せずに目的物の表面に接触して置かせてもよく、またはいくつかの実施形態においては、１以上の機械装置を使用して、目的物の表面に対して汚れを押してもよく、目的物の表面にわたって汚れを押しつけてもよく、または、これらの組み合わせでもよい。そのような機械装置は、ローラー、パッド、他の装置、または、これらの組み合わせであってもよい。そのような機械装置は、たとえば、ゴム、プラスチック、木材、金属、布、またはこれらの組み合わせを含むいずれの種類の表面を有していてもよい。そのような機械装置の表面は、滑らかでもあってもよく、粗くてもよい。独立して、多孔性であっても無孔性であってもよく；独立して、水の吸収性があってもよく、水の吸収性がなくてもよい。
【００２１】
いくつかの実施形態において、試験汚れが使用され、水が目的物の表面に存在し、および汚れはローラーによって作用される。そのような実施形態において、ローラーが目的物の表面に対して汚れを押しつけるような方法で、ローラーが目的物の表面に接触される。ローラーは、部分サイクル、完全サイクル、または、２つ以上のサイクルを通して回転してもよい。ローラーは、一方向に回転してもよく、１回以上、回転方向を交互にしてもよい。回転するか否かに係わらず、ローラーはまた、目的物の表面の表面にわたって動いてもよいが、それは、表面が動くからであるか、または、目的物の表面が動くからであるか、またはこれらの組み合わせかである。
【００２２】
実際の使用中に表面が受ける別の負荷は、スカッフィングである。本明細書で使用されるように「スカッフ」は、目的物の表面の物質のいくつかの部分を動かすかまたは除去することを意味する。たとえば、可動物体が表面に突然接触するときに、時折、接触が表面を変形させることがある。たとえば、接触は表面上に１以上の新しい特徴部を形成することがあり、たとえば、窪み、クレーター、溝、トラフ、別の特徴部、これらの２つ以上、またはこれらの任意の組み合わせ等である。場合によっては、突然の接触は幾分の物質を表面から除去することもある。独立して、場合によっては、接触は物質を可動物体から表面へ移送させることもある。表面の変形または物質を表面から除去することは、目に見えそしてスカッフマークと呼ばれる表面特徴部を形成することもある。可動物体が、表面の色とは異なる色である物質の後ろに残る場合には、スカッフマークはより容易に目に見える。場合によっては、スカッフマークを生じる接触は物質を可動物体から目的物の表面へ移送しない。他の場合には、そのような接触はスカッフマークを生じるだけではなく、物質を可動物体から目的物の表面へ移送し、そのため接触はスカッフィングと、目的物の表面が汚れに接触することとの両方を生じる。
【００２３】
実際の使用状態中に時折発生するスカッフィングの１つの例は、靴のヒールが床上のコーティングの表面に接触することから来る。時として、そのような接触は、靴のヒールから床上のコーティングへ目に見える物質を移送することなく、コーティングを変形するだけであるか、または、コーティングから物質の一部を除去するだけであるか、または、これらの組み合わせである。そのような接触は、時折スカッフマークを形成することが知られている。場合によっては、靴のヒールが床上のコーティングの表面に接触することは、スカッフマークを生じさせるだけではなく、物質をヒールから表面へ移送させる。そのような場合には、靴のヒールと目的物の表面との間の接触は、スカッフィングと、目的物の表面が汚れに接触することの両方を生じさせる。
【００２４】
いくつかの実施形態において、スカッフィングは、ゴム製の物体を目的物の表面に接触させることによって実行される。ゴムは、たとえば、天然ゴムか、合成ゴムか、または、これらの組み合わせであってもよい。合成ゴムの１つの適切な種類は、ポリウレタンゴムである。適切なゴムは、いずれの硬度を有してもよい。ゴムの硬度は、普通は、デュロメータ（Ｄｕｒｏｍｅｔｅｒ）を使用して測定される。いくつかの実施形態において、ショアＡ（Ｓｈｏｒｅ  Ａ）スケールで５以上か、３５以上か、６０以上か、または８０以上のデュロメータ硬度を有するゴムが使用される。いくつかの実施形態において、ショアＡスケールで１００以下のデュロメータ硬度を有するゴムが使用される。
【００２５】
スカッフィングに関与する実施形態において、物体は、たとえば、落下、押付、スローイング、またはこれらの任意の組み合わせを含む任意の方法で、目的物の表面に接触されてもよい。これらの方法はいずれも、手動でまたは機械的に実行されてもよく、自動的またはコンピュータ制御下を含む。物体は、たとえば、円筒形、球形、直方体、平板または不規則形を含む任意の形状を有してもよい。
【００２６】
いくつかの実施形態において、スカッフィングは、物体の表面が目的物の表面を横切る方向に（目的物の表面に向けてではなく）動くのと同時に目的物の表面に物体を突然接触させることによって、実行される。動きのこの組み合わせを達成する１つの実施形態は、下記の通りである。いくつかの実施形態において、１以上の円筒形物体を使用して、スカッフィングを提供する。そのような実施形態のいくつかにおいて、円筒形物体は目的物の表面から離れて、その軸が目的物の表面に平行になるように保持される。円筒形物体は、自己の軸を中心にして回転するように駆動され（円筒形物体の軸を目的物の表面に平行に保ちながら）、回転する円筒形物体が目的物の表面に接触される。そのような実施形態のいくつかにおいて、所望の回転速度が達成されるまで、駆動力が円筒形物体に適用され、次いで、駆動力は除去され、そのため、回転は自由に続き、次いで、円筒形物体は目的物の表面に接触される。
【００２７】
いくつかの実施形態において、スカッフィングは、２つ以上の物体を同時に目的物の表面に接触することによって実行される。複数の物体が使用される場合には、それらは互いに同一であってもよく、または異なっていてもよい。たとえば、２以上のディスクが駆動されて回転することができ、次いで回転しながら、目的物の表面に落ちる。ディスクは、互いに同一の物質から作られてもよく、または、異なる物質から作られていてもよい。
【００２８】
実際の使用中に表面が受ける負荷の種類の別の例は、物体が表面に対して置かれ、ついで表面を横切って引きずられるときに発生する。そのような負荷は、実際の使用では、たとえば、重い物体が床表面上に置かれ、次いで床を横切って押されるかまたは引かれるときに生じる。
【００２９】
本発明のいくつかの実施形態において、試験物質は目的物の表面に対して置かれることができ、次いで、力が適用され、試験物質は試験物質を動かすことによってか、または目的物の表面を動かすことによってか、またはその両方で、目的物の表面にわたって引きずられてもよい。いくつかの実施形態において、そのような動きは回転ではなく線状である。いくつかの実施形態において、そのような線状の動きのスピードは、そのような線状の動きが使用される場合には、０．１ｃｍ／秒以上か、０．３ｃｍ／秒以上か、１ｃｍ／秒以上か、３ｃｍ／秒以上か、または、１０ｃｍ／秒以上であってもよい。独立して、いくつかの実施形態において、そのような線状の動きが使用される場合には、スピードは、３００ｃｍ／秒以下か、１００ｃｍ／秒以下か、または、３０ｃｍ／秒以下かである。そのような線状の動きは、使用される場合には、一方向であってもよく、または、任意に１回以上繰り返されて、一方の方向および対向する方向に交互であってもよい。
【００３０】
試験物質が目的物の表面にわたって引きずられる実施形態において、試験物質は、いずれの種類の物質であってもよい。適切な試験物質は、たとえば、木材、金属、ゴム、布、プラスチック、研磨材、革、およびこれらの組み合わせ等を含む。試験物質は、比較的平らな表面を有していてもよく、または平らではない表面を有していてもよい。いくつかの試験物質は、たとえば、ゴムシート、革シート、紙やすり、ボール紙、および、これらの組み合わせを含む。シートが使用されるときには、いくつかの実施形態において、試験物質のシートは、剛性で平らな支持物体に取り付けられる。試験物質のシートは、接着剤、クランプ、締結具、他の手段によって、またはこれらの組み合わせによって、剛性で平らな支持物体に取り付けられてもよい。
【００３１】
試験物質が目的物の表面にわたって引きずられる実施形態において、引きずることは、ドラッギングアセンブリによって実行される。試験物質を目的物の表面に対して押しつけ、試験物質を目的物の表面にわたって引きずることは、各々が、互いに独立して、手動でまたは機械的に実行されてもよく、自動的（たとえば、コンピュータプログラムの制御下で）に実行されてもよい。
【００３２】
いくつかの実施形態において、試験物質のシートは、剛性で平らな支持物体上にクランプされる。そのような実施形態のいくつかにおいて、剛性で平らな支持物体は、１以上のアクチュエータ（たとえば、空気ピストン等）に取り付けられてもよい。１以上の空気ピストンが剛性で平らな支持物体に取り付けられる実施形態の中で、場合によっては、空気圧を使用して、試験物質を目的物の表面に接触させてもよく、および任意に空気圧を使用して、ドラッギングプロセス中に試験物質を目的物の表面に対して押す力を提供してもよい。そのような実施形態のいくつかにおいて、２つ以上のそのような空気ピストンが使用されてもよい。そのような実施形態では、試験物質を目的物の表面に対して押圧する力は、動作中であるそのような空気ピストンの数を調節することによって、調節されてもよいことが意図される。
【００３３】
ドラッギングアセンブリが使用される場合には、これは、汚れを目的物の表面に適用するのに加えて、またはその代わりに使用されてもよい。独立して、ドラッギングアセンブリが使用される場合には、それは目的物の表面をスカッフするのに加えて、または、その代わりに、使用されてもよい。
【００３４】
目的物の表面に汚れを適用すること、目的物の表面をスカッフィングすること、および目的物の表面を横切って試験物質を引きずること：のうちのいずれか１つ、いずれか２つ、または３つ全部が使用される本発明のサービスアセンブリの実施形態が企図される。
【００３５】
いくつかの実施形態において、本発明の実施は、１以上のスクラバーの使用に関与する。スクラバーは、表面を「スクラビング」する装置である（すなわち、振動するか回転するかまたはこれらの組み合わせの方法で、表面に力を適用する）。スクラビングは、１以上の流体の存在下で行われる。流体は、たとえば、落下、吹込、噴霧、塗布、スローイング、またはこれらの組み合わせをはじめとする任意の方法によって、表面に適用されてもよい。流体は、手で、スクラバーに加えて存在する装置によって、スクラバーの一部である装置によって、または、これらの組み合わせによって、表面に適用されてもよい。適切な流体は、水性であっても非水性であってもよい。水性流体は、流体の重量に基づいて重量で５０％以上の水を含む。いくつかの実施形態において、少なくとも１つの水性流体が使用される。独立して、いくつかの実施形態において、１種以上の界面活性剤を含む１以上の流体が使用される。目的物の表面に力を加えるスクラバーの部分は、任意の形状および任意の物質であってもよい。たとえば、目的物の表面に力を加えるスクラバーの部分は、織物、不織布、フェルト、ブラシ、または、これらの任意の組み合わせを含んでもよい。いくつかの実施形態において、スクラバーは、回転するかまたは振動するパッド、ドラムまたはブラシを使用してもよい。任意の幾何学的形状のパッド、ドラムまたはブラシを使用して目的物の表面をスクラビングしてもよい。たとえば、いくつかの実施形態において、スクラバーは、シリンダ軸を中心にして回転する１以上の円筒形ブラシを含み、その軸は目的物の表面に平行に保持され、毛は軸にほぼ垂直であり、毛の末端は目的物の表面に接触する。
【００３６】
いくつかの実施形態において、スクラバーは、１分間に１０回転（ｒｐｍ）以上か、５０ｒｐｍ以上か、または１００ｒｐｍ以上で回転する１以上の回転パッドまたはドラムまたはブラシを使用する。独立して、いくつかの実施形態において、スクラバーは、１０００ｒｐｍ以下か、５００ｒｐｍ以下か、または３００ｒｐｍ以下で回転する１以上の回転パッドまたはドラムまたはブラシを使用する。
【００３７】
いくつかの実施形態において、スクラバーは使用されるのであれば、目的物の表面から流体を除去するための１以上の手段が任意に追加的に装備され、たとえば、１以上の拭き取り装置、１以上の吸引装置、またはその両方を含む。いくつかの適切な拭き取り装置は、たとえば柔軟な物質、たとえば天然ゴムまたは合成ゴム等から作られる。１つの適切な拭き取り装置はスキージである。拭き取り装置は、存在するのであれば、手でまたは機械的に操作されてもよく、自動的にまたはコンピュータの制御下を含む。吸引装置は、存在するのであれば、手でまたは機械的に操作されてもよく、自動的にまたはコンピュータの制御下を含む。
【００３８】
いくつかの実施形態において、本発明の実施は、１以上の磨き仕上げ器に関与する。磨き仕上げ器は、表面を磨き仕上げする装置である。表面は、物体を表面に対して押しながら表面に沿って物体を動かすことによって磨き仕上げされる。たとえば、磨き仕上げするために使用される物体は、繊維状パッドであってもよい。普通、繊維状パッドは、比較的薄く平らなディスクであり、かつ磨き仕上げ器は、自己の軸を中心にしてディスクを回転し、その軸は目的物の表面に垂直に保持される。通常、磨き仕上げは、流体が存在せずに行われる。回転パッドを備えた磨き仕上げ器を使用する実施形態の中で、パッドは、２５０ｒｐｍ以上か、５００ｒｐｍ以上か、または１０００ｒｐｍ以上で回転する。独立して、回転パッドを備えた磨き仕上げ器を使用する実施形態の中で、パッドは、２０，０００ｒｐｍ以下か、１０，０００ｒｐｍ以下か、または５，０００ｒｐｍ以下で回転する。
【００３９】
本発明は、いずれの特定の理論によって限定されないが、いくつかの磨き仕上げ器が磨き仕上げパッドを比較的高い速度で回転するときには、圧力が減少した領域がパッドと目的物の表面との間に形成され、したがって、取り囲む周囲大気圧が磨き仕上げパッドを目的物の表面に対して押しつけるものと考えられる。いくつかの磨き仕上げ器には、磨き仕上げパッド上で引き上げるばねと、磨き仕上げパッドを駆動するモータとが設けられる。そのような磨き仕上げ器のいくつかにおいて、ばねは調節可能であり、そのため目的物の表面に対する磨き仕上げパッドの力は、磨き仕上げ器の操作中に、磨き仕上げパッドを目的物の表面に対して押す所望の量の力を提供するために変動してもよい。
【００４０】
いくつかの実施形態において、機器は、測定アセンブリをさらに含む。測定アセンブリは、目的物の表面の品質を測定するための装置を含む機器である。そのような装置は、いずれの特性、たとえば光学特性、機械的特性、化学的特性、および、これらの組み合わせを測定してもよい。いくつかの適切な光学特性は、たとえば、外観特性（たとえば、色、光沢、輝度、または、これらの組み合わせ等）、スペクトル特性（例えば、吸収スペクトル、反射スペクトル、透過スペクトル、または、これらの組み合わせ等であり、たとえば、赤外線、可視線または紫外線領域またはこれらの組み合わせのスペクトルを含む）、または、これらの組み合わせを含む。適切な機械的特性は、たとえば、平滑性、摩擦係数、硬度、モデュラス、機械的減衰、音減衰、および、これらの組み合わせを含む。化学的特性は、たとえば、組成、反応度、表面張力、およびこれらの組み合わせを含む。
【００４１】
表面の品質を測定するための装置は、含まれる場合には、手でまたは自動的に操作されてもよく、たとえばコンピュータによって操作されることを含む。たとえば、いくつかの実施形態において、目的物の表面は、水平に、上方に面して保持され、表面の品質を測定するための装置は、目的物の表面より上に保持されることができる。必要に応じて、装置は、測定を行う目的のために表面の近くにもたらされることができ、次いで、表面から離れて動かされる。独立して、いくつかの実施形態において、装置は水平に動かされることができ、または、表面が水平に動かされることができ、または、両方であり、そのため、装置は、表面上の異なる位置上にある。いくつかの実施形態において、装置は、したがって、目的物の表面上の様々な位置へ動かされ、装置は各位置で測定を行い、および装置は、たとえば、グラフを作ることによって、数値結果を印刷することによって、デジタル記録を作ることによって、データをコンピュータへ送ることによって、または、これらの組み合わせによって各測定の結果を保管する。
【００４２】
目的物の表面は、いずれの方法によって、サービスアセンブリに、クリーニングアセンブリに、および、使用される場合には、測定アセンブリに、接触されてもよい。いくつかの実施形態において、たとえば、目的物の表面は、少なくとも１つの水平方向に目的物の表面を動かすことができるトラック上で水平に保持される。そのような実施形態のいくつかにおいて、目的物の表面はホルダに強固に保持され、いくつかの実施形態において、そのホルダは水平トラック上に装着され、したがって、目的物の表面がトラックの方向に水平に動くことを可能にする。目的物の表面は、任意の手段（たとえば、機械的締結具、接着剤、両面テープ、磁石、吸引、または、これらの組み合わせを含む）によってそのホルダ中に強固に保持されてもよい。ホルダはいくつかの実施形態では、モータの作用によってトラックの方向に前後に動くことができ、モータは、たとえば、手動でまたは自動的にたとえばコンピュータによって制御されてもよい。
【００４３】
目的物の表面がトラックの方向に沿って水平に前後に動かされることができるいくつかの実施形態において、本発明の機器の様々な装置（たとえば、スクラバー、磨き仕上げ器、汚れを適用する装置等）の１以上が固定して保持される（すなわち、トラックの方向に移動しない）。そのような実施形態において、目的物の表面は、装置の近傍にもたらされることができ、たとえば、目的物の表面は、装置の直接下にもたらされてもよい。そのような実施形態において、装置を適切に操作するのに必要であれば、装置および目的物の表面を接触させるように、表面を上げるか装置を下げるかまたはその両方であってもよい。
【００４４】
いくつかの実施形態において、水平に動く物品が、そのホルダ内で目的物の表面だけである。目的物の表面は、各所望の装置へもたらされ、装置は所望のように操作され、次いで、目的物の表面は次の装置にもたらされる。このようにして、本発明の機器は、広く様々な方法で操作されてもよい。たとえば、目的物の表面は、汚れの適用にさらされることができ、次にスクラビングされ、このパターンは、所望により、複数回繰り返すことができる。目的物の表面は、たとえば、汚れへの暴露、スカッフィング、スクラビング、磨き仕上げ、または、これらの組み合わせを含み、１以上の事象の繰り返し、および一連の２以上の事象の繰り返しを含む事象の、任意の所望の組み合わせにさらされることができる。測定アセンブリが使用される場合には、目的物の表面は、たとえば、測定アセンブリによって測定されてもよく、次いで、サービスアセンブリの１以上の操作およびクリーニングアセンブリの１以上の操作にかけられ、次いで測定アセンブリによって再度測定されうることが企図される。測定アセンブリの複数操作が目的物の表面上で実行され、１以上のサービスアセンブリの操作の複数の繰り返しの間か、１以上のクリーニングアセンブリの複数の操作の間か、または両方の間に組入れられる実施形態も企図される。
【００４５】
いくつかの実施形態において、本発明の機器内の各機能を、他の機能とは独立して制御することができることが企図される。たとえば、クリーニングアセンブリとは独立してサービスアセンブリを制御することができる実施形態が企図される。たとえば、そのような実施形態において、必ずしも目的物の表面がクリーニングアセンブリの操作にかけられる時間の量を変えることなく、目的物の表面がサービスアセンブリの操作にかけられる時間の量をオペレータが増加させる（または減少させる）ことができる。別の例では、そのような実施形態において、必ずしも目的物の表面がサービスアセンブリの操作にかけられる時間の量を変えることなく、目的物の表面がクリーニングアセンブリの操作にかけられる時間の量をオペレータが増加させる（または減少させる）ことができる。また、サービスアセンブリ内での１以上の個別の機能（たとえば、汚れの適用およびスカッフィング）への独立した変更を、必ずしもサービスアセンブリ内での他の個別の機能を変えることなく、行うことができる実施形態も企図される。同様に、クリーニングアセンブリ内で１以上の個別の機能（たとえば、スクラビングおよび磨き仕上げ）への独立した変更を、必ずしもクリーニングアセンブリ内の他の個別の機能を変えることなく、行うことができる実施形態が企図される。
【００４６】
本発明の機器の操作を制御するコンピュータプログラムが、任意の順序で、事象のいずれかの進行（（適用可能であれば）各事象の継続期間を含み、所望の事象の繰り返しまたは一連の事象の繰り返しを含む）を実行者が決定することができることも企図される。実行者は、コンピュータプログラムの事象の所望の進行を記録することができ、次いで、実行者の記録された希望にしたがって機器を操作できる。コンピュータ制御は、１以上の個別の機能（たとえば、汚れの適用、スカッフィング、スクラビングおよび磨き仕上げ）における独立した変更を、必ずしも他の個別の機能を変えることなく、オペレータが行うことを可能にする１つの手段を提供することが企図される。
【００４７】
たとえば、各々が異なるフロアポリッシュコーティングを備えた２以上のタイルを、ホルダ中に置くことができる。各タイルを測定することができ、次いで、すべての他のタイルと同一のサービス計画、クリーニングおよび測定にかけることができる。たとえば、各タイルを汚れとの接触、汚れの除去、スカッフィング、クリーニングおよび磨き仕上げにかけることができる。そのような暴露の後に、各タイルを測定することができ、プロセス全体を所望の回数だけ繰り返すことができる。プロセスの各パート（汚れとの接触、スカッフィング、クリーニングおよび磨き仕上げ）の方法および継続期間を選択して、通常の使用状態への暴露の効果を模倣する。サービス、クリーニングおよび測定を含むプロセスの各パートの詳細は、前もって決定することができ、コンピュータプログラムに記録し、次いで、コンピュータの操作下で実行されうる。
【００４８】
コンピュータプログラムによる制御に関与する実施形態において、オペレータは、機器の操作の状態を容易に変えることができる。たとえば、目的物の表面に適用される汚れの量またはスクラビングの継続期間または機器の操作の任意の他のパートを変更することが望ましい場合には、そのような変更は、所望の状態をコンピュータプログラムに記録することによって容易に実施することができる。
【００４９】
いくつかの実施形態において、試験期間（すなわち、目的物の表面が本発明の機器で試験される時間の継続期間）を考慮することが有用である。試験期間は、サービスアセンブリ、クリーニングアセンブリ、任意の測定アセンブリ、および、本発明の機器にさらに含まれてもよい任意の他のアセンブリ（存在するのであればこれらの組み合わせを含み、存在するのであればこれらの繰り返しを含む）の操作の合計時間である。いくつかの実施形態において、試験期間は、１週間以下か、４日以下か、２日以下か、１日以下か、または１２時間以下である。独立して、いくつかの実施形態において、試験期間は、１０分以上か、３０分以上か、１時間以上か、または２時間以上である。
【００５０】
図１は、本発明の１つの実施形態を例示する。図１は側面図である。例示された実施形態は、図１の左から右へ「長さ」寸法を有し、例示の平面の外への「幅」寸法を有する。目的物の表面は、コーティングされた床タイル１であり、これは、トレイ２に強固に保持される。タイルは、いずれの方法で適所に保持されてもよい。１つの適切な方法は、接着剤たとえば感圧接着剤を用いるものであり、たとえば両面接着テープを使用する。トレイ２は、単一のタイル１または複数のタイル１を保持するように設計されてもよい。トレイ２は、レール３上に置かれている。図１では、一方のレールのみが示される。他方のレールは、示されたものに平行である。トレイ２は、レール３に乗ることによって、右または左へ水平に動く。レール３の一方は、図１では目に見える。他方のレール３は、目に見えるレール３のすぐ後ろにある。レール３は、図１には示されていない剛性サポートによって適所に保持される。
【００５１】
いくつかの実施形態において、トレイ２は、レール３の間に位置する、図１には示されていない輸送機器によって、動かされる。そのような輸送機器は、たとえば、歯車、ケーブル、ストラップまたはこれらの組み合わせを含んでもよく、水平に動かすためにトレイ２の底部で作動する。輸送機器は、いくつかの実施形態では、モータによって駆動されてもよいことが企図される。そのようなモータを使用するいくつかの実施形態では、モータがコンピュータによって制御されてもよいことがさらに企図される。
【００５２】
図１ではまた、剛性水平サポート部材４が、機器のすべての部品を適所に保持している、より大型の剛性サポート機器（図示せず）の部分である。
【００５３】
図２は、物品２０１の詳細を示し、図１に示されたサービスアセンブリの実施形態である。図２は、側面図である。剛性構造サポート部材２４０は、様々な物品をトラック３上の適所に保持する。サービスアセンブリ２０１の近位側部にあるサポート部材２４０が、示される。同一のサポート部材（図２では図示せず）もまた、サービスアセンブリ２０１の遠位側部に存在する。ノズル２３１は、床タイル１の表面の幅全体上に水をスプレーすることができる。ノズル２３１には、水のリザーバーからホースによって水が供給され、スプレーは、制御機構によってオンにされオフにされ、この実施形態では、コンピュータによって制御される（水のリザーバー、ホースおよび制御機構は、図２には示されていない）。ノズル２３１によって表面上にスプレーされる水は、任意のエアナイフ２１２を使用して任意に除去することができる（これは、サービスアセンブリ２０１の幅にわたって延び、図２には示されていない構造サポート部材によって適所に保持される）。
【００５４】
図２にはまた、床タイル１の表面に汚れを適用する機器も示される。例示された実施形態において、汚れは、汚れリザーバー２２０に保持される。図２には、汚れリザーバー２２０の断面図が示される。汚れリザーバー２２０は、機器の幅にわたって延びる。任意に、汚れ２２４は、撹拌装置２２５を使用して攪拌することができ、これもまた、汚れリザーバー２２０内部で、機器の幅に延びる。撹拌装置２２５は、任意にモータによって駆動することができる。汚れリザーバー２２０は、汚れ２２４を含み、これは、床タイル１の表面に落ちることができる。汚れ２２４をタイル１の表面に落とすために、ヒンジ２２６で旋回するレバー２２１が、汚れリザーバー２２０の底部から離れて引かれ、汚れ２２４は落ちることができる。レバー２２１はケーブル２２２によって引かれ、これは、プーリー２２３上を走る。ケーブル２２１は、アクチュエータ２５４によって引かれる。汚れリザーバー２２０、レバー２２１およびプーリー２２３は、図２には示されていないサポート部材によってトラック３上の適所に保持される。アクチュエータ２５４は、コンピュータによって任意に操作されることができる。
【００５５】
図２にはまた、床タイル１の表面に汚れを適用する機器も示される。例示された実施形態において、汚れは、汚れリザーバー２２０に保持される。図２には、汚れリザーバー２２０の断面図が示される。汚れリザーバー２２０は、機器の幅にわたって延びる。任意に、汚れ２２４は、撹拌装置２２５を使用して攪拌することができ、これもまた、汚れリザーバー２２０内部で、機器の幅に延びる。撹拌装置２２５は、任意にモータによって駆動することができる。汚れリザーバー２２０は、汚れ２２４を含み、これは、床タイル１の表面に落ちることができる。汚れ２２４をタイル１の表面に落とすために、ヒンジ２２６で旋回するレバー２２１が、汚れリザーバー２２０の底部から離れて引かれ、汚れ２２４は落ちることができる。レバー２２１はケーブル２２２によって引かれ、これは、プーリー２２３上を走る。ケーブル２２２は、アクチュエータ２５４によって引かれる。汚れリザーバー２２０、レバー２２１およびプーリー２２３は、図２には示されていないサポート部材によってトラック３上の適所に保持される。アクチュエータ２５４は、コンピュータによって任意に操作されることができる。
【００５６】
図２にはまた、床タイル１の表面に接触する汚れ２２４に圧力を加えるために任意のローラー２１６が示され、これは、トレイ２の適所に保持される。ローラー２１６は、サービスアセンブリ２０１の幅にわたって延び、トラック３上の適所に２つのアクチュエータ２５３によって保持され、一方（図２に示される）はサービスアセンブリ２０１の近位側部にあり、他方（図２には示されていない）はサービスアセンブリ２０１の遠位側部にある。汚れ２２４が床タイル１の表面上に落ちた後に、床タイル１の表面は、汚れがある床タイル１の表面の部分がローラー２１６の下になるまで、トラック３に沿って動かされる。ローラー２１６は、次いで、ローラー２１６が床タイル１の表面に接触するまでアクチュエータ２５３によって下降されてもよい。所望により、ローラー２１６が床タイル１の表面に接触している間に、床タイル１の表面はトラック３に沿って動いていることができる。
【００５７】
図２にはまた、スカッフィングのためのアセンブリが示される。ラバーホイール２２８は、直径よりも短い軸長さを備えたディスクである。ラバーホイール２２８は、その軸上で自由に回転することができるように、装着される。モータ２２９は、ラバーホイール２２８をその軸上で急速に回転させる。所望により、床タイル１の表面は、ラバーホイール２２８の下の位置へもたらされ、次いで、アクチュエータ２５５の内側ピストンが延び、ラバーホイール２２８を下方へ動かし、ラバーホイール２２８を床タイル１の表面に接触させ、一方、モータ２２９は、機械的サポート構造物（図２では図示せず）によって適所に保持される。時折、試験の状態および床タイル１の表面の組成に依存して、ラバーホイール２２８と床タイル１の表面との間の接触は、床タイル１の表面上にスカッフマークを形成させる。
【００５８】
図２にはまた、任意の真空ヘッド２３５が示され、これは、サービスアセンブリ２０１の幅にわたって延び、２つのアクチュエータ２５６によって適所に保持される（近位アクチュエータ２５６が図２に示され、一方、遠位アクチュエータ２５６は図２には示されていない）。空気が真空ヘッド２３５からポンプ２３７によってチューブ２３６を通って除去される。いくつかの実施形態において、真空ヘッド２３５は、床タイル１の表面から物質を除去するように操作される。いくつかの実施形態において、トレイ２は、床タイル１の表面が真空ヘッド２３５の下にあるように、トラック３に沿って動かされる。ポンプ２３７がオンにされて、真空ヘッド２３５を通って空気を引くことができる。アクチュエータ２５６は、床タイル１の表面の近傍にあるように、真空ヘッド２３５を下降するように操作されてもよい。トレイ２は、床タイル１の表面のすべてまたは一部が真空ヘッド２３５の下にもたらされるように、動いてもよい。
【００５９】
サービスアセンブリ２０１の物品の各々は、手動でまたは自動的に操作されてもよく、コンピュータプログラムによって制御された操作を含む。
【００６０】
図４は、任意のドラッギングアセンブリ４０１の実施形態を示す。ドラッギングアセンブリ４０１は、使用される場合には、図２にドラッギングアセンブリ４０１は例示されていないが、サービスアセンブリ２０１の一部とみなされる。床タイル１はトレイ２に保持され、これは、トラック３に沿って動く。アセンブリは、剛性水平サポート部材４に取り付けられる。図４に例示された実施形態において、ドラッギングアセンブリ４０１は、サポート部材４４０によって適所に保持される。試験物質シート４１５が、剛性で平らな支持物体４１１にクランプされる。クランプは、剛性クランプバー４１４から構成され、これは、ねじ４１２によって剛性で平らな支持物体４１１に対して取り付けられる。
【００６１】
ドラッギング操作を実行することが望ましいときには、床タイル１は、ドラッギングアセンブリ４０１の下にもたらされる。次いで、アクチュエータ４５５が延びて、サポートアーム４１０を下方に押し、これは、吊りアーム４２１を下方に押し、したがって、試験物質シート４１５を床タイル１に対して作用させる。次いで、試験物質シート４１５が床タイル１に対して押圧されている間に、トレイ２はレール３に沿って動かされてもよい。トレイ２のこの動きは、床タイル１にわたって試験物質シート４１５を引きずる作用を提供する。
【００６２】
いくつかの実施形態において、サポート部材４４０、アクチュエータ４５５、サポートアーム４１０、および、吊りアーム４２１の複数の構造物があってもよい。これらの複数の構造物は、ドラッギングアセンブリ４０１の幅にわたって、並んで置かれてもよい。そのような構造物にもっとも近いもののみが、図４に例示される。剛性で平らな支持物体４１１および試験物質シート４１５は、ドラッギングアセンブリ４０１の幅にわたって延びる。いくつかの実施形態において、複数のクランプ（剛性クランプバー４１４およびねじ４１２から構造されたもの等）が使用されてもよい。２つのもっとも近いクランプのみが、図４に例示される。
【００６３】
ドラッギングアセンブリ４０１の物品の各々が、手動でまたは自動的に操作されてもよく、コンピュータプログラムによって制御された操作を含む。
【００６４】
図３は、クリーニングアセンブリ３０１の１つの実施形態の側面図を示す。トレイ２は、トラック３に沿って動かされることができ、床タイル１の表面をスクラバー３１２の下にもたらす。スクラバー３１２は、クリーニングアセンブリ３０１の幅にわたって延び、近位側部（図示）でおよび遠位側部（図示せず）で、アクチュエータ３５３によって支持される。床タイル１の表面がスクラバー３１２の下にある間に、アクチュエータ３５３を操作して、スクラバー３１２を下降させることができ、そのため、ローラー３２１が床タイル１の表面に接触する。ローラー３２１は回転することができる。また、スクラバー３１２は、１以上の出口を有して、水性洗浄溶液を床タイル１の表面に排出する。トレイ２は、床タイル１の表面が回転しているローラー３２１に接触している間に、トラック３に沿って動かされてもよい。
【００６５】
スクラビングが終了した後に、スクラバー３１２が上げられ、そのため、ローラー３２１は床タイル１に接触しない。任意に、過剰なクリーニング流体は、エアナイフ３２２を操作することによって、スクラバー３１２の底部から除去されてもよい。そのような除去は、実行される場合には、床タイル１がスクラバー３１２の下を通るときに、床タイル１上へのクリーニング流体の望ましくない滴下を防止してもよい。エアナイフ３２２は、構造部材（図示せず）によって支持され、圧縮空気の源（図示せず）によって圧縮空気が供給される。
【００６６】
図３にはまた、磨き仕上げ器３１１が示され、これは、サービスアセンブリ３０１の幅にわたって延び、近位側部（図示）でおよび遠位側部（図示せず）で、アクチュエータ３５２によって支持される。トレイ２は、トラック３に沿って動かされることができ、床タイル１の表面を磨き仕上げ器３１１の下にもたらす。磨き仕上げ器３１１は、クリーニングアセンブリ３０１の幅にわたって延び、近位側部（図示）でおよび遠位側部（図示せず）でアクチュエータ３５２によって支持される。床タイル１の表面が磨き仕上げ器３１１の下にある間に、アクチュエータ３５２を操作して、磨き仕上げ器３１１を下降させることができ、そのため、磨き仕上げパッド３１５が床タイル１に接触する。磨き仕上げパッド３１５は回転することができる。トレイ２は、回転している磨き仕上げパッド３１５に床タイル１の表面が接触している間に、トラック３に沿って動かされてもよい。
【００６７】
図３にはまた、測定アセンブリが示され、これは、ムーバー３６１に取り付けられた光沢計３６２を含む。ムーバー３６１は、光沢計３６２を水平に近位側部から遠位側部へ且つ戻って動かすことができる。ムーバー３６１は、近位側部（図示）でおよび遠位側部（図示せず）で、アクチュエータ３５１によって適所に保持される。トレイ２は、トラック３に沿って所望の場所へ動かされることができる。ムーバー３６１は、所望の位置へ動かされることができる。アクチュエータ３５１を操作して、適切な位置になるまで光沢計３６２を下降させることができ、光沢計３６２のすぐ下にある床タイル１の表面の部分の光沢を測定する。このようにして、床タイル１の表面のいずれかの特定の部分の光沢を測定することができる。光沢の複数の測定が行われてもよく、床タイル１の表面の１以上の特定の部分での反復測定、および、床タイル１の表面の複数の部分での測定を含むことが企図される。
【００６８】
クリーニングアセンブリ３０１の物品の各々は、手動でまたは自動的に操作されてもよく、コンピュータプログラムによって制御された操作を含む。
【００６９】
１以上のアクチュエータによって保持される図２および図３および図４の物品の各々は、通常、トラック３上に十分高く保持され、そのため、トレイ２および床タイル１の表面は、その物品の下を自由に動くことができる。アクチュエータは、所望のときに、操作されてもよく、物品を床タイル１の表面の近くにもたらすかまたはこれに接触させることができる。
【００７０】
本明細書および特許請求の範囲の目的のために、ここに列挙された範囲および比率の限界を組み合わせることができることが理解される。たとえば、６０から１２０および８０から１１０の範囲が特定のパラメータについて挙げられた場合、６０から１１０および８０から１２０の範囲も企図されることが理解される。さらなる独立した例として、特定のパラメータが１、２および３の適切な最小値を有すると開示されており、且つそのパラメータが９および１０の適切な最大値を有すると開示されている場合には、下記のすべての範囲が企図される。すなわち、１から９、１から１０、２から９、２から１０、３から９、および、３から１０である。
【実施例】
【００７１】
光沢を決定するために使用された方法は、「ＡＳＴＭ基準年鑑（Ａｎｎｕａｌ  Ｂｏｏｋ  ｏｆ  ＡＳＴＭ  Ｓｔａｎｄａｒｄｓ）」、セクション１５、第１５．０４巻、試験手順ＡＳＴＭ  Ｄ１４５５に記載されている。ガードナーバイクマイクロトリグロスミーター（Ｇａｒｄｎｅｒ  Ｂｙｋ  Ｍｉｃｒｏ−Ｔｒｉ−Ｇｌｏｓｓ  ｍｅｔｅｒ）、カタログ番号４５２０を使用して、６０度光沢を記録した。自動摩耗テスターの場合には、光沢計は「ロボット」アームに固定され、機械の制御プログラムを通して、コーティングされた基体の光沢を測定した。
【００７２】
食料品店での床試験
床試験区域は残留しているポリッシュが剥がされ、下記のように典型的な清掃手順で再度磨かれた。
【００７３】
床はダストモップがかけられ、とれやすい汚れを除去し、３．７８リットル（１ガロン）当たり６５０ｍＬ（２２ｏｚ）の商業用ストリッピング溶液（「エアケムエアストリップ（Ａｉｒｋｅｍ  Ａｉｒ  Ｓｔｒｉｐ）」、エアケムプロフェッショナルプロダクツ、ディビジョンオブエコラボインク（Ａｉｒｋｅｍ  Ｐｒｏｆｅｓｓｉｏｎａｌ  Ｐｒｏｄｕｃｔｓ，  Ｄｉｖｉｓｉｏｎ  ｏｆ  Ｅｃｏｌａｂ  Ｉｎｃ．）、ミシサーガ、オンタリオ州、カナダＬ４Ｗ２Ｘ５）の水溶液を、１ガロン当たりおよそ１，０００平方フィート（１リットル当たり２５平方メートル）の割合でストリングモップによって適用した。５分間の浸漬時間後に、床は、１７５ｒｐｍフロアマシン（ハウエルエレクトリックモーターズ（Ｈｏｗｅｌｌ  Ｅｌｅｃｔｒｉｃ  Ｍｏｔｏｒｓ）、プレーンフィールド、ニュージャージー州、モデル８８４００−０２６）上での４３１ｍｍ（１７インチ）のブラックストリッピング床パッド（３Ｍ社、セントポール、ミネソタ州、５５１４４；「７２００ブラックストリッパーパッド（Ｂｌａｃｋ  Ｓｔｒｉｐｐｅｒ  Ｐａｄ）」）でスクラビングされた。ストリップされた床は、清浄な水を用いて、ダンプモッピング（ｄａｍｐ  ｍｏｐｐｉｎｇ）によって完全に２回洗い流され、乾燥された。ストリップされた床は、床のトラフィックフローの法線方向に垂直な４．６５平方メートル（５０平方フィート）のセクションに分割された。セクションの各々に、試験すべきポリッシュの４つのコーティングが、「ファストトラック」ホワイト／ブルー、フィニッシュミディアム（（″ＦａｓｔＴｒａｃｋ″  Ｗｈｉｔｅ／Ｂｌｕｅ，  Ｆｉｎｉｓｈ  Ｍｅｄｉｕｍ）コットン／レーヨンストリングモップ２４０１１、ヒルヤード、セントジョセフ、ミズーリ州６４５０２で、１リットル当たり約５０平方メートル（１ガロン当たり２，０００平方フィート）の割合で適用された。各コーティングは、次のコーティングが適用される前に、１時間、乾燥された。コーティングは、均質なビニル組成タイルから構成された床に適用され（４コーティング）、周囲条件で硬化された。
【００７４】
コーティングが特定の時間の間、周囲条件で硬化した後に、床は、通行人の往来のために開放された。床試験区域は、徒歩通行（およそ２５，０００人／週）および、ショッピングカート、メンテナンスカート、サンプルトレイ等からの車輪通行にさらされた。通行へ十分に暴露された後５日ごとに６０度光沢が測定され、洗浄溶液での機械オートスクラビング、および、磨き仕上げメンテナンスが、下記のように典型的な清掃の方法で試験床に実行された。
【００７５】
床はダストモップがかけられ、とれやすい汚れを除去し、プロリンク（ＰｒｏＬｉｎｋ）ＦＢＲ１７−Ｋ４３１ｍｍ（１７インチ）レッド４０−Ｄパッド、プロリンク社（Ｐｒｏ−Ｌｉｎｋ  Ｉｎｃ．）、カントン、マサチューセッツ州、０２０２１が装備されたパイオニアエクリプス（Ｐｉｏｎｅｅｒ  Ｅｃｌｉｐｓｅ）ＰＥ−１７００オートマチックスクラバーで機械スクラビングされた。パイオニアエクリプスＰＥ−１７００オートマチックスクラバーに充填されたクリーニング溶液は、水３．７８リットル（１ガロン）当たり１５ｍＬ（０．５ｏｚ）のエアケムフロアクリーナーニュートラルクリーナー（Ａｉｒｋｅｍ  Ｆｌｏｏｒ  Ｃｌｅａｎｅｒ  Ｎｅｕｔｒａｌ  Ｃｌｅａｎｅｒ）であった。使用された磨き仕上げ機械は、スピードスターパイオニア（ＳｐｅｅｄＳｔａｒ  Ｐｉｏｎｅｅｒ）ＳＴ２１Ｋ  ＷＡ、パイオニアエクリプス社（Ｐｉｏｎｅｅｒ  Ｅｃｌｉｐｓｅ  Ｃｏｒｐｏｒａｔｉｏｎ）、スパータ、ノースカロライナ州、２８６７５であり、２１インチ（５３．３４センチメートル）のＵＨＳナチュラルシンセティックパッド（ＵＨＳ  Ｎａｔｕｒａｌ  Ｓｙｎｔｈｅｔｉｃ  Ｐａｄ）（３Ｍ社、セントポール、ミネソタ州、５５１０１、「スコッチブライト」ウルトラハイスピードタンバッファパッド（″Ｓｃｏｔｃｈ  Ｂｒｉｔｅ″Ｕｌｔｒａ  Ｈｉｇｈ  Ｓｐｅｅｄ  Ｔａｎ  Ｂｕｆｆｅｒ  Ｐａｄ））が２０００ｒｐｍプロパン床磨き仕上げ機械に取り付けられた。試験床は、６０日の期間、週５回、オートスクラバーおよび磨き仕上げ機械の２通行に暴露された。
【００７６】
加速摩耗テスターに使用された試験土壌の組成
５０重量％の「工業試験用ダスト１１番」（日本、京都の日本粉体工業技術協会によって供給された）、プラス、５０重量％のレシピ１。
【００７７】
レシピ−１：
８ｇのＲａｖｅｎ１４カーボンブラック粉体（Ｃｏｌｕｍｂｉａｎ  Ｃｈｅｍｉｃａｌ２より供給）
１０００ｇのＣｅｌｉｔｅ（商標）２８１（フラックス焼成珪藻土；Ｃｅｌｉｔｅ  Ｃｏｒｐｏｒａｔｉｏｎにより供給）
【００７８】
「工業試験用ダスト１１番」は、下記の組成を有する。
【００７９】
【表１】
2014209133.tif 000002
【００８０】
工業試験用ダスト１１番用のダストの粒子サイズ分布は、下記の通りであった。
【００８１】
【表２】
2014209133.tif 000003
【００８２】
加速摩耗テスターに暴露されるためのコーティング適用
試験目的用にフロアポリッシュコーティングを基体に適用するための方法は、「ＡＳＴＭ基準年鑑」、セクション１５、第１５．０４巻、試験手順ＡＳＴＭＤ１４３６（２０００）、試験方法Ｂに記載されている。
【００８３】
コーティングの間に約１時間の乾燥時間を備えた仕上げの４つのコーティング
タイルは、処理前に少なくとも２４時間、平衡化された。
第１のデータは、いずれかの処理の前の光沢測定に対応する。
【００８４】
加速摩耗テスターメンテナンスセッティング／条件
汚れサイクル：フロアスピード＝２５．４ｃｍ／秒（１０インチ／秒）
汚れの量＝１タイルあたりの汚れ１〜２グラム
タイルサイズ＝３０．４８ｃｍ×３０．４８ｃｍ（１２インチ×１２インチ）
土壌サイクル：
空気圧駆動ローラーピン＝１２８ｋＰａ（２０ｐｓｉ）
ローラーピンにかかる合計力＝９．１ｋｇフォース（３０  ｌｂ）
ローラーサイクル＝１２．７ｃｍ／秒（５インチ／秒）でローラー下を５通過
スカッフサイクル：
ホイールスピード＝１０００ｒｐｍ
フロアスピード＝３８．１ｃｍ／秒（１５インチ／秒）
ウェットサイクル：
タイルの表面上のスプリンクル水＝２５．４ｃｍ／秒（１０インチ／秒）
クリーンサイクル：
水３．７８Ｌ（１ガロン）あたり１５ｍＬ（０．５ｏｚ．）のエアケムフロアクリーナーニュートラルクリーナー；２５．４ｃｍ／秒（１０インチ／秒）
磨き仕上げ：
ＲＰＭ＝２０００；パッド＝３Ｍ  Ｇｏｒｉｌｌａ（商標）パッド
フロアスピード＝４５．７ｃｍ／秒（１８インチ／秒）
光沢測定：５サイクルごとの最後で、１タイルあたり１０測定：平均数が報告された。
磨き仕上げ後に３分の保持、およびクリーニング後に５分の乾燥時間がある。
スカッフホイール組成：鉄コア上にポリウレタンキャスト（デュロメータ硬度９０Ａ）。
【００８５】
亜鉛改質エマルジョンに基づいたコーティングの配合
本発明のエマルジョンポリマーの配合は、フロアポリッシュ配合物の実施に共通な方法で行われる。使用される成分、およびその割合および添加の方法は、従来技術のエマルジョンポリマーで一般に行われるものと同一である。
【００８６】
ポリマー１のための水性フロアポリッシュ配合物１
（添加の順が示される；量は重量部である）
【００８７】
【表３】
2014209133.tif 000004
【００８８】
配合定数
ポリマー／ＡＳＲ／ワックス比率＝８５／５／１０
理論的不揮発性固形分＝２５．５％
【００８９】
ポリマー２のための水性フロアポリッシュ配合物２
（添加の順が示される；量は重量部である）
【００９０】
【表４】
2014209133.tif 000005
【００９１】
配合定数
ポリマー／ＡＳＲ／ワックス比率＝８５／５／１０
理論的不揮発性固形分＝２５％
【００９２】
ポリマー３のための水性フロアポリッシュ配合物３
（添加の順が示される；量は重量部である）
【００９３】
【表５】
2014209133.tif 000006
【００９４】
配合定数
ポリマー／ＡＳＲ／ワックス比率＝７５／１０／１５
理論的不揮発性固形分＝２４．６％
【００９５】
ポリマー４のための水性フロアポリッシュ配合物４
（添加の順が示される。量は重量部である）
【００９６】
【表６】
2014209133.tif 000007
【００９７】
配合定数
ポリマー／ＡＳＲ／ワックス比率＝８２／５／１３
理論的不揮発性固形分＝２５％
【００９８】
ポリマー１：ポリマーラテックスは、米国特許第４，５１７，３３０号に教示された技術にしたがって、３１ＢＡ／２０．５ＭＭＡ／２０ＳＴ／１７ＢＭＡ／１１．５ＭＡＡのモノマー組成で製造された。ラテックス組成は、ラテックス固形分においてＺｎ（ＮＨ３）４（ＨＣＯ）３）２として添加される２．４％Ｚｎ＋＋をさらに含み、かつラテックス固形分においてＫＯＨとして加えられる１．３３％Ｋ＋を含む。最終ラテックス固形分は３９％であり、最終ｐＨは８．６であった。
【００９９】
ポリマー２：ポリマーラテックスは、米国特許第４，５１７，３３０号に教示された技術にしたがって、２８ＢＡ／２７ＭＭＡ／３５ＳＴＹ／１０ＭＡＡのモノマー組成で製造されたが、ただしＫＯＨを加えなかった。ラテックス組成物は、ラテックス固形分においてＺｎ（ＮＨ３）４（ＨＣＯ）３）２として加えられる２．２％Ｚｎ＋＋をさらに含む。実施例２は、配合物１Ｂに記載されたような試験組成に配合された。最終ラテックス固形分は３６．６％であり、最終ｐＨは８．５であった。
【０１００】
ポリマー３：ポリマーラテックスは、米国特許第４，５１７，３３０号に教示された技術にしたがって、２８ＢＡ／５２ＭＭＡ／１２ＳＴＹ／８ＭＡＡのモノマー組成で製造されたが、ただしＫＯＨを加えなかった。ラテックス組成物は、ラテックス固形分においてＺｎ（ＮＨ３）４（ＨＣＯ３）２として加えられる２．１％Ｚｎ＋＋をさらに含む。最終ラテックス固形分は３８．０％であり、最終ｐＨは９．３であった。
【０１０１】
ポリマー４：ポリマーは、米国特許第４，５１７，３３０号に教示された技術にしたがって準備されたが、ただしＫＯＨを加えなかった。ポリマーラテックスは、３５ＢＡ／９ＭＭＡ／４０ＳＴ／１６ＭＡＡのモノマー組成で製造された。ラテックス組成物は、ラテックス固形分においてＺｎ（ＮＨ３）４（ＨＣＯ３）２として加えられる２．５％Ｚｎ＋＋をさらに含む。最終ラテックス固形分は３８．０％であり、最終ｐＨは９．０であった。
【０１０２】
【表７】
2014209133.tif 000008
【０１０３】
【表８】
2014209133.tif 000009
【０１０４】
【表９】
2014209133.tif 000010
【０１０５】
【表１０】
2014209133.tif 000011
【０１０６】
加速摩耗テスターを使用した結果に基づいて、配合物のランク順は下記の通りであった。
【０１０７】
【表１１】
2014209133.tif 000012
【０１０８】
食料品店の床の結果に基づいて、配合のランク順は下記の通りであった。
【０１０９】
【表１２】
2014209133.tif 000013
【０１１０】
加速摩耗テスターは、３０サイクル（７．５時間）後、食料品店の床の試験（６０日）の結果と同一の順序にフロアポリッシュをランクづける。
【符号の説明】
【０１１１】
１  床タイル
２  トレイ
３  レール、トラック
４  剛性水平サポート部材
２０１  物品、サービスアセンブリ
２０４  剛性構造サポート部材
２１２  エアナイフ
２１６  ローラー
２２０  汚れリザーバー
２２１  レバー
２２２  ケーブル
２２３  プーリー
２２４  汚れ
２２５  撹拌装置
２２６  ヒンジ
２２８  ラバーホイール
２２９  モータ
２３１  ノズル
２３５  真空ヘッド
２３６  チューブ
２３７  ポンプ
２４０  サポート部材
２５３  アクチュエータ
２５４  アクチュエータ
２５５  アクチュエータ
２５６  アクチュエータ
３０１  クリーニングアセンブリ
３１１  磨き仕上げ器
３１２  スクラバー
３１５  磨き仕上げパッド
３２１  ローラー
３２２  エアナイフ
３５１  アクチュエータ
３５２  アクチュエータ
３５３  アクチュエータ
３６１  ムーバー
３６２  光沢計
４０１  ドラッギングアセンブリ
４１１  剛性で平らな支持物体
４１２  ねじ
４１４  剛性クランプバー
４１５  試験物質シート
４２１  吊りアーム
４４０  サポート部材
４５５  アクチュエータ
【図１】
2014209133.tif 000014
【図２】
2014209133.tif 000015
【図３】
2014209133.tif 000016
【図４】
2014209133.tif 000017
【外国語明細書】
2014209133000001.pdf
2014209133000002.pdf
2014209133000003.pdf
2014209133000004.pdf